【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、
前記無機酸化物微粒子の含有率Ｙ（質量％）が２質量％以下である合成樹脂部を構成する合成樹脂がポリエチレンテレフタレートであり、
前記マルチフィラメント糸を構成する単糸の長手方向に対する横断面形状が下記（１）〜（６）を満足することを特徴とするマルチフィラメント糸。
（１）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記単糸の中空率が５〜３０％。
（６）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
【請求項２】
無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、
前記無機酸化物微粒子の含有率Ｙ（質量％）が２質量％以下である合成樹脂部を構成する合成樹脂がポリエチレンテレフタレートであり、
前記マルチフィラメント糸を構成する単糸の長手方向に対する横断面形状が下記（１）〜（７）を満足することを特徴とするマルチフィラメント糸。
（１）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記単糸の中空率が５〜３０％。
（６）中空部が、前記単糸の中心部において前記無機酸化物微粒子の含有率Ｙ（質量％）が２質量％以下である合成樹脂部に配されており、前記葉部が前記中空部を取り囲むように配されている。
（７）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
【請求項３】
無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、
前記無機酸化物微粒子の含有率Ｙ（質量％）が２質量％以下である合成樹脂部を構成する合成樹脂がポリエチレンテレフタレートであり、
前記マルチフィラメント糸を構成する単糸の長手方向に対する横断面形状が下記（１）〜（７）を満足することを特徴とするマルチフィラメント糸。
（１）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記単糸の中空率が５〜３０％。
（６）単糸の外周形状が円形。
（７）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
【請求項４】
前記横断面における無機酸化物微粒子の含有率Ｘ（質量％）が２＜Ｘ≦１０である合成樹脂部の形状が、前記単糸の中心側から外周側へ放射状に向かう２０〜３０個の葉部を含む多葉形状である、請求項１〜３のいずれか１項に記載のマルチフィラメント糸。
【請求項５】
前記無機酸化物微粒子の含有率Ｘ（質量％）が２＜Ｘ≦１０である合成樹脂部を構成する合成樹脂が、ポリエチレンテレフタレートである請求項１〜４のいずれか１項に記載のマルチフィラメント糸。
【請求項６】
前記無機酸化物微粒子の含有率Ｘ（質量％）が２＜Ｘ≦１０である合成樹脂部と前記無機酸化物微粒子の含有率Ｙ（質量％）が２質量％以下である合成樹脂部との質量比が３０／７０〜９０／１０である請求項１〜５のいずれか１項に記載のマルチフィラメント糸。
【請求項７】
請求項１〜６のいずれか１項に記載のマルチフィラメント糸からなる織編物。
【請求項８】
カバーファクター（ＣＦ）が、１０００〜３５００である請求項７に記載の織物。
【請求項９】
カバーファクター（ＣＦ）が、５００〜２５００である請求項７に記載の編物。
【請求項１０】
クーリング性（ＣＴ）が２．０以上である請求項７〜９のいずれか１項に記載の織編物。
【請求項１１】
紫外線防止指数（ＵＰＦ）が３０以上である請求項７〜１０のいずれか１項に記載の織編物。
【請求項１２】
下記式（Ｉ）で表される防透性低下度（ＴＦ）が８．０％以下である請求項７〜１１のいずれか１項に記載の織編物。
【数１】
2018031104.tif 000001
【手続補正２】
【補正対象書類名】明細書
【補正対象項目名】００１０
【補正方法】変更
【補正の内容】
【００１０】
本発明者らは、上記図２（ｂ）に示す複合繊維は、無機酸化物微粒子を高濃度に含む合成樹脂部１０の横断面形状が直線状であることから、合成樹脂部１０に入射した太陽光の反射が単純になり、拡散反射が十分に起こらないことが推測され、湿潤時の透け防止性が不十分となることを突き止めた。さらに、繊維の横断面形状において、一定の中空部を有する等の特定の横断面形状とすることにより、湿潤時の透け防止性能を特別顕著に向上させることを初めて見出し、本発明に到達した。
すなわち、本発明は以下の（１）〜（１２）を要旨とするものである。
【手続補正３】
【補正対象書類名】明細書
【補正対象項目名】００１１
【補正方法】変更
【補正の内容】
【００１１】
（１）無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、前記無機酸化物微粒子の含有率Ｙ（質量％）が２質量％以下である合成樹脂部を構成する合成樹脂がポリエチレンテレフタレートであり、前記マルチフィラメント糸を構成する単糸の長手方向に対する横断面形状が下記（ｉ）〜（ｖｉ）を満足することを特徴とするマルチフィラメント糸。
（ｉ）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（ｉｉ）前記葉部の外周側の先端部が曲線形状。
（ｉｉｉ）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（ｉｖ）前記単糸の中心から前記単糸の外周までの距離（μｍ）に対する、前記単糸の外周から前記葉部までの最短距離（μｍ）の平均比率が１０％以下。
（ｖ）前記単糸の中空率が５〜３０％。
（ｖｉ）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
（２）無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、前記無機酸化物微粒子の含有率Ｙ（質量％）が２質量％以下である合成樹脂部を構成する合成樹脂がポリエチレンテレフタレートであり、前記マルチフィラメント糸を構成する単糸の長手方向に対する横断面形状が下記（ｉ）〜（ｖｉｉ）を満足することを特徴とするマルチフィラメント糸。
（ｉ）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（ｉｉ）前記葉部の外周側の先端部が曲線形状。
（ｉｉｉ）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（ｉｖ）前記単糸の中心から前記単糸の外周までの距離（μｍ）に対する、前記単糸の外周から前記葉部までの最短距離（μｍ）の平均比率が１０％以下。
（ｖ）前記単糸の中空率が５〜３０％。
（ｖｉ）中空部が、前記単糸の中心部において前記無機酸化物微粒子の含有率Ｙ（質量％）が２質量％以下である合成樹脂部に配されており、前記葉部が前記中空部を取り囲むように配されている。
（ｖｉｉ）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
（３）無機酸化物微粒子の含有率Ｘ（質量％）が２＜Ｘ≦１０である合成樹脂部と、無機酸化物微粒子の含有率Ｙ（質量％）が２質量％以下である合成樹脂部を含むマルチフィラメント糸であって、前記無機酸化物微粒子の含有率Ｙ（質量％）が２質量％以下である合成樹脂部を構成する合成樹脂がポリエチレンテレフタレートであり、前記マルチフィラメント糸を構成する単糸の長手方向に対する横断面形状が下記（ｉ）〜（ｖｉｉ）を満足することを特徴とするマルチフィラメント糸。
（ｉ）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（ｉｉ）前記葉部の外周側の先端部が曲線形状。
（ｉｉｉ）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（ｉｖ）前記単糸の中心から前記単糸の外周までの距離（μｍ）に対する、前記単糸の外周から前記葉部までの最短距離（μｍ）の平均比率が１０％以下。
（ｖ）前記単糸の中空率が５〜３０％。
（ｖｉ）単糸の外周形状が円形。
（ｖｉｉ）前記葉部のそれぞれが全周において互いに分離されており、かつ、互いに隣り合う前記葉部の下記方法により測定、算出される最短距離が０．１〜２．０μｍ。
（方法）
マルチフィラメントから単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定し、該横断面における分離している葉部全てについて測定し、その平均値を、互いに隣り合う葉部と葉部との最短距離（μｍ）とする。
（４）前記横断面における無機酸化物微粒子の含有率Ｘ（質量％）が２＜Ｘ≦１０である合成樹脂部の形状が、前記単糸の中心側から外周側へ放射状に向かう２０〜３０個の葉部を含む多葉形状である、（１）〜（３）のいずれかに記載のマルチフィラメント糸。
（５）前記無機酸化物微粒子の含有率Ｘ（質量％）が２＜Ｘ≦１０である合成樹脂部を構成する合成樹脂が、ポリエチレンテレフタレートである（１）〜（４）のいずれかに記載のマルチフィラメント糸。
（６）前記無機酸化物微粒子の含有率Ｘ（質量％）が２＜Ｘ≦１０である合成樹脂部と前記無機酸化物微粒子の含有率Ｙ（質量％）が２質量％以下である合成樹脂部との質量比が３０／７０〜９０／１０である（１）〜（５）のいずれかに記載のマルチフィラメント糸。
（７）（１）〜（６）のいずれかに記載のマルチフィラメント糸からなる織編物。
（８）カバーファクター（ＣＦ）が、１０００〜３５００である（７）に記載の織物。
（９）カバーファクター（ＣＦ）が、５００〜２５００である（７）に記載の編物。
（１０）クーリング性（ＣＴ）が２．０以上である（７）〜（９）のいずれかに記載の織編物。
（１１）紫外線防止指数（ＵＰＦ）が３０以上である（７）〜（１０）のいずれかに記載の織編物。
（１２）下記式（Ｉ）で表される防透性低下度（ＴＦ）が８．０％以下である（７）〜（１１）のいずれかに記載の織編物。
【数１】
2018031104.tif 000002
【手続補正４】
【補正対象書類名】明細書
【補正対象項目名】００２５
【補正方法】変更
【補正の内容】
【００２５】
ここで、本発明における葉部とは、略長方形、略楕円形、略台形（該台形は、一方の底辺がもう一方の底辺より長い台形であり、該長い方の底辺が前記単糸の外周側、該短い方
の底辺が前記単糸の中心側となるように配置される、台形。）の形状で少なくとも一方の角が曲線であるものをいい、具体的には、例えば、図１に示す、マルチフィラメント糸を構成する単糸の長手方向に対する横断面形状（以下、本発明の複合形状と略することがある。）に例示される。なお、葉部は、例えば、略長方形、略楕円形、略台形における各辺が滑らかである必要はなく、例えば、微小な凸部及び／又は凹部を備えるものや、波線からなるものであってもよい。
【手続補正５】
【補正対象書類名】明細書
【補正対象項目名】００２６
【補正方法】変更
【補正の内容】
【００２６】
また、図１（ａ）〜（ｄ）に例示するように、本発明の複合形状において、セグメントＡとして、単糸１の中心側から外周側に放射状に向かう葉部を有するが、該葉部４は、それぞれが全周において互いに分離されていることが必要である（例えば、図１（ａ）、（ｃ）及び（ｄ））。